(57)【要約】【課題】  剛性および衝撃強度に優れ、さらに、塗装性および耐傷付き性に優れたポリプロピレン系樹脂組成物およびそれからなる射出成形体を提供する。【解決手段】  プロピレン−エチレンブロック共重合体（Ａ）と、タルク（Ｂ）と、オレフィン系エラストマーおよびビニル芳香族化合物含有エラストマーからなる群から選ばれる少なくとも１種のエラストマー（Ｃ）と、アルキルジアルカノールアミドおよびアルケニルジアルカノールアミドからなる群から選ばれる少なくとも１種のアミド化合物（Ｄ）とを含有するポリプロピレン系樹脂組成物であって、（Ａ）と（Ｂ）と（Ｃ）との合計を１００重量％として、（Ａ）が５５〜９２重量％であり、（Ｂ）が５〜２５重量％であり、（Ｃ）が３〜２０重量％であり、（Ａ）と（Ｂ）と（Ｃ）の合計１００重量部に対して、（Ｄ）０．１〜０．５重量部を含有するポリプロピレン系樹脂組成物。【選択図】      なし【特許請求の範囲】
【請求項１】
プロピレン−エチレンブロック共重合体（Ａ）と、タルク（Ｂ）と、オレフィン系エラストマーおよびビニル芳香族化合物含有エラストマーからなる群から選ばれる少なくとも１種のエラストマー（Ｃ）と、アルキルジアルカノールアミドおよびアルケニルジアルカノールアミドからなる群から選ばれる少なくとも１種のアミド化合物（Ｄ）とを含有するポリプロピレン系樹脂組成物であって、
プロピレン−エチレンブロック共重合体（Ａ）とタルク（Ｂ）とエラストマー（Ｃ）との合計を１００重量％として、プロピレン−エチレンブロック共重合体（Ａ）が５５〜９２重量％であり、タルク（Ｂ）が５〜２５重量％であり、エラストマー（Ｃ）が３〜２０重量％であり、
プロピレン−エチレンブロック共重合体（Ａ）とタルク（Ｂ）とエラストマー（Ｃ）の合計１００重量部に対して、アミド化合物（Ｄ）０．１〜０．５重量部を含有するポリプロピレン系樹脂組成物。
【請求項２】
プロピレン−エチレンブロック共重合体（Ａ）と、タルク（Ｂ）と、オレフィン系エラストマーおよびビニル芳香族化合物含有エラストマーからなる群から選ばれる少なくとも１種のエラストマー（Ｃ）と、アルキルジアルカノールアミドおよびアルケニルジアルカノールアミドからなる群から選ばれる少なくとも１種のアミド化合物（Ｄ）と、繊維状無機フィラー（Ｅ）とを含有するポリプロピレン系樹脂組成物であって、
プロピレン−エチレンブロック共重合体（Ａ）とタルク（Ｂ）とエラストマー（Ｃ）と繊維状無機フィラー（Ｅ）との合計を１００重量％として、プロピレン−エチレンブロック共重合体（Ａ）が４０〜９１重量％であり、タルク（Ｂ）が５〜２５重量％であり、エラストマー（Ｃ）が３〜２０重量％であり、繊維状無機フィラー（Ｅ）が１〜１５重量％であり、
プロピレン−エチレンブロック共重合体（Ａ）とタルク（Ｂ）とエラストマー（Ｃ）と繊維状無機フィラー（Ｅ）の合計１００重量部に対して、アミド化合物（Ｄ）０．１〜０．５重量部を含有するポリプロピレン系樹脂組成物。
【請求項３】
アミド化合物（Ｄ）が、下記の式（１）または式（２）のいずれかで表わされるアミド化合物である請求項１または２に記載のポリプロピレン系樹脂組成物。
ＣnＨ2n+1ＣＯＮ（ＣmＨ2mＯＨ）2      式（１）
（式（１）において、ｎは１５以上の整数、ｍは１〜８の整数を表す。）
ＣnＨ2n-1ＣＯＮ（ＣmＨ2mＯＨ）2      式（２）
（式（２）において、ｎは１５以上の整数、ｍは１〜８の整数を表す。）
【請求項４】
繊維状無機フィラー（Ｅ）が繊維状マグネシウムオキシサルフェートであって、平均繊維径が０．２〜１．５μｍであり、平均繊維長が５〜２０μｍであり、アスペクト比が１０〜３０である繊維状マグネシウムオキシサルフェートである請求項２または３に記載のポリプロピレン系樹脂組成物。
【請求項５】
エラストマー（Ｃ）がエチレン−オクテン−１共重合エラストマーまたはエチレン−ブテン−１共重合エラストマーであって、密度が０．８５５〜０．８７５であり、１９０℃におけるメルトフローレートが０．５〜２０ｇ／１０分であるエチレン−オクテン−１共重合エラストマーまたはエチレン−ブテン−１共重合エラストマーである請求項１〜４のいずれかに記載のポリプロピレン系樹脂組成物。
【請求項６】
請求項１〜５のいずれかに記載のポリプロピレン系樹脂組成物からなる射出成形体。
【請求項７】
請求項６記載の射出成形体であって、射出成形体の表面積の１０〜８０％が塗装されている射出成形体。
【発明の詳細な説明】
【技術分野】
【０００１】
本発明は、ポリプロピレン系樹脂組成物およびそれからなる射出成形体に関するものである。更に詳しくは、剛性および衝撃強度に優れ、さらに、塗装性および耐傷付き性に優れたポリプロピレン系樹脂組成物およびそれからなる射出成形体に関するものである。
【背景技術】
【０００２】
従来から、ポリプロピレン系樹脂組成物は自動車用材料に用いられており、最近は、特に内装材には、剛性および衝撃強度に加えて、さらに塗装性および耐傷付き性に優れた材料が求められている。
【０００３】
例えば、特開平７−３０９９７８号公報には、耐候性が改善されると同時に、色相及び耐衝撃性能も向上したポリオレフィン樹脂組成物として、ポリオレフィン樹脂、無機充填剤、該無機充填剤に対して、特定の含有量の特定の式で表される脂肪酸ジエタノールアミド、及び、特定の含有量の耐候剤からなる無機充填剤含有ポリオレフィン樹脂組成物が記載されている。
【０００４】
また、特表平８−５０６３７３号公報には、耐掻傷性を有し、衝撃強さと剛性ないし靭性の好ましいポリマーブレンドとして、プロピレンを主体とし、少量の低密度ポリエチレンを含有し、主としてタルクのような板状結晶体を含有する充填剤を添加したポリマーブレンドが記載されている。
【０００５】
特開２００３−２８６３８３号公報には、剛性と耐衝撃性のバランス、および、耐傷付き性に優れたポリプロピレン系樹脂組成物として、プロピレン−エチレンブロック共重合体と、エチレンとα−オレフィンとの共重合体ゴムと、無機充填剤および脂肪酸アミドを含有するポリプロピレン系樹脂組成物が記載されている。
【０００６】
【特許文献１】特開平７−３０９９７８号公報
【特許文献２】特表平８−５０６３７３号公報
【特許文献３】特開２００３−２８６３８３号公報
【発明の開示】
【発明が解決しようとする課題】
【０００７】
しかし、上記公報等に記載されているポリプロピレン系樹脂組成物においても、剛性および衝撃強度に加えて、さらに、塗装性および耐傷付き性を改良することが要求されていた。
かかる状況において、本発明の目的は、剛性および衝撃強度に優れ、さらに、塗装性および耐傷付き性に優れたポリプロピレン系樹脂組成物およびそれからなる射出成形体を提供することにある。
【課題を解決するための手段】
【０００８】
本発明者等は、かかる実情に鑑み、鋭意研究の結果、本発明が上記の課題を解決できることを見出し、本発明を完成させるに至った。
【０００９】
すなわち、本発明の一は、
プロピレン−エチレンブロック共重合体（Ａ）と、タルク（Ｂ）と、オレフィン系エラストマーおよびビニル芳香族化合物含有エラストマーからなる群から選ばれる少なくとも１種のエラストマー（Ｃ）と、アルキルジアルカノールアミドおよびアルケニルジアルカノールアミドからなる群から選ばれる少なくとも１種のアミド化合物（Ｄ）とを含有するポリプロピレン系樹脂組成物であって、
プロピレン−エチレンブロック共重合体（Ａ）とタルク（Ｂ）とエラストマー（Ｃ）との合計を１００重量％として、プロピレン−エチレンブロック共重合体（Ａ）が５５〜９２重量％であり、タルク（Ｂ）が５〜２５重量％であり、エラストマー（Ｃ）が３〜２０重量％であり、
プロピレン−エチレンブロック共重合体（Ａ）とタルク（Ｂ）とエラストマー（Ｃ）の合計１００重量部に対して、アミド化合物（Ｄ）０．１〜０．５重量部を含有するポリプロピレン系樹脂組成物に係るものである。
【００１０】
また、本発明の一は、
プロピレン−エチレンブロック共重合体（Ａ）と、タルク（Ｂ）と、オレフィン系エラストマーおよびビニル芳香族化合物含有エラストマーからなる群から選ばれる少なくとも１種のエラストマー（Ｃ）と、アルキルジアルカノールアミドおよびアルケニルジアルカノールアミドからなる群から選ばれる少なくとも１種のアミド化合物（Ｄ）と、繊維状無機フィラー（Ｅ）とを含有するポリプロピレン系樹脂組成物であって、
プロピレン−エチレンブロック共重合体（Ａ）とタルク（Ｂ）とエラストマー（Ｃ）と繊維状無機フィラー（Ｅ）との合計を１００重量％として、プロピレン−エチレンブロック共重合体（Ａ）が４０〜９１重量％であり、タルク（Ｂ）が５〜２５重量％であり、エラストマー（Ｃ）が３〜２０重量％であり、繊維状無機フィラー（Ｅ）が１〜１５重量％であり、
プロピレン−エチレンブロック共重合体（Ａ）とタルク（Ｂ）とエラストマー（Ｃ）と繊維状無機フィラー（Ｅ）の合計１００重量部に対して、アミド化合物（Ｄ）０．１〜０．５重量部を含有するポリプロピレン系樹脂組成物に係るものである。
【００１１】
そして、本発明の一は、上記のポリプロピレン系樹脂組成物からなる射出成形体に係るものである。
さらに、本発明の一つは、上記の射出成形体であって、射出成形体の表面積の１０〜８０％が塗装されている射出成形体に係るものである。
【発明の効果】
【００１２】
本発明によれば、剛性および衝撃強度に優れ、さらに、塗装性および耐傷付き性に優れたポリプロピレン系樹脂組成物およびそれからなる射出成形体を得ることができる。
【発明を実施するための最良の形態】
【００１３】
本発明で用いられるプロピレン−エチレンブロック共重合体（Ａ）とは、第１セグメントであるプロピレン単独重合体部分と、第２セグメントであるプロピレン−エチレンランダム共重合体部分を有する共重合体である。
本発明で用いられるプロピレン−エチレンブロック共重合体における第１セグメントであるプロピレン単独重合体部分と第２セグメントであるプロピレン−エチレンランダム共重合体部分の、それぞれの重量割合は、第１セグメントが９５〜６０重量％であり、第２セグメントが５〜４０重量％である。好ましくは、第１セグメントが９０〜６５重量％であり、第２セグメントが１０〜３５重量％である。（但し、プロピレン−エチレンブロック共重合体（Ａ）の全重量を１００重量％とする。）
【００１４】
プロピレン−エチレンブロック共重合体（Ａ）における第１セグメント（プロピレン単独重合体部分）の分子量分布を表わす重量平均分子量（Ｍｗ）と数平均分子量（Ｍｎ）比であるＱ値（Ｍｗ／Ｍｎ）としては、流動性や、剛性と耐衝撃性のバランスの観点から、通常、３〜６であり、好ましくは３．５〜５．５である。
【００１５】
プロピレン−エチレンブロック共重合体（Ａ）における第１セグメントのアイソタクチックペンタッド分率は、剛性や耐熱性の観点から、通常、０．９７以上であり、より好ましくは０．９８以上である。
【００１６】
プロピレン−エチレンブロック共重合体（Ａ）における第２セグメントのエチレン含量（（Ｃ2'）EP）は、耐衝撃性の観点から、通常、２５〜６０重量％であり、より好ましくは３０〜５５重量％である。（但し、第２セグメントの全重量を１００重量％とする。）
【００１７】
また、第２セグメントの固有粘度（［η］EP）は、剛性と衝撃性のバランス、ブツ部の発生を抑制するという観点や面品質を改良するという観点から、通常、１〜９ｄｌ／ｇであり、好ましくは２〜９ｄｌ／ｇ、より好ましくは、２〜７である。
【００１８】
プロピレン−エチレンブロック共重合体（Ａ）の２３０℃でのメルトフローレート（ＭＦＲ）は、通常、０．３ｇ／１０分〜１０００ｇ／１０分であり、好ましくは０．５ｇ／１０分〜５００ｇ／１０分であり、より好ましくは１０ｇ／１０分〜１５０ｇ／１０分である。
【００１９】
プロピレン−エチレンブロック共重合体（Ａ）の製造方法としては、第１セグメントであるプロピレン単独重合体部分を第１工程で製造し、第２セグメントであるプロピレン−エチレンランダム共重合体部分を第２工程で製造する方法が挙げられる。
そして、公知の重合触媒を用いて、公知の重合方法によって製造する方法が挙げられる。公知の重合触媒としては、例えば、チーグラー触媒やメタロセン触媒が挙げられ、公知の重合方法としては、例えば、スラリー重合法やバルク重合法、気相重合法が挙げられる。
【００２０】
本発明で用いられるのタルク（Ｂ）の平均粒子径は、通常、０．３μｍ〜１０μｍであり、好ましくは０．３μｍ〜７μｍであり、より好ましくは０．５μｍ〜５μｍである。ここでタルク（Ｂ）の平均粒子径とは、遠心沈降式粒度分布測定装置を用いて水またはアルコールの分散媒中に懸濁させて測定した篩下法の積分分布曲線から求めた５０％相当粒子径Ｄ５０のことを意味する。
【００２１】
また、タルク（Ｂ）は無処理のまま使用しても良く、ポリプロピレン系樹脂との界面接着性を向上させ、ポリプロピレン系樹脂に対する分散性を向上させるために、通常、用いられるシランカップリング剤、チタンカップリング剤や界面活性剤で表面を処理して使用しても良い。界面活性剤としては、例えば、高級脂肪酸、高級脂肪酸エステル、高級脂肪酸アミド、高級脂肪酸塩類等が挙げられる。
【００２２】
本発明で用いられるエラストマー（Ｃ）は、オレフィン系エラストマー（Ｃ−１）およびビニル芳香族化合物含有エラストマー（Ｃ−２）からなる群から選ばれる少なくとも１種のエラストマーである。
オレフィン系エラストマー（Ｃ−１）は、エチレンと炭素数４〜２０のα−オレフィンであり、（Ｃ−１）で使用される炭素数４〜２０のα−オレフィンとしては、例えば、１−ブテン、イソブテン、１−ペンテン、２−メチル−１−ブテン、３−メチル−１−ブテン、１−ヘキセン、２−メチル−１−ペンテン、３−メチル−１−ペンテン、４−メチル−１−ペンテン、１−オクテン、１−ノネン、１−デセン、１−ウンデセン、１−ドデセン等が挙げられ、これらは単独で用いてもよく、２種以上を併用してもよい。好ましくは１−ブテン、１−ヘキセン、１−オクテンである。
【００２３】
オレフィン系エラストマー（Ｃ−１）としては、例えば、エチレン−ブテン−１共重合、エチレン−ヘキセン−１共重合エラストマー、エチレン−オクテン−１共重合エラストマー等が挙げられ、これらは単独で用いてもよく、２種以上を併用してもよい。好ましくは、エチレン−ブテン−１共重合、エチレン−オクテン−１共重合エラストマーである。
【００２４】
オレフィン系エラストマー（Ｃ−１）の密度は、プロピレン共重合体（Ａ）に対する分散性を高めるという観点や、得られる樹脂組成物の室温または低温での衝撃強度を高めるという観点から、通常、０．８５〜０．８８５ｇ／ｃｍ3であり、好ましくは０．８５〜０．８８ｇ／ｃｍ3であり、より好ましくは０．８５５〜０．８７５ｇ／ｃｍ3である。
【００２５】
オレフィン系エラストマー（Ｃ−１）の１９０℃のメルトフローレート（ＭＦＲ）は、衝撃強度の観点から、通常、０．１〜３０ｇ／１０分であり、好ましくは０．５〜２０ｇ/１０分である。
【００２６】
オレフィン系エラストマー（Ｃ−１）の製造方法としては、公知の重合触媒を用いて、公知の重合方法による製造方法が挙げられる。公知の重合触媒としては、例えば、バナジウム化合物、有機アルミニウム化合物およびハロゲン化エステル化合物からなるチーグラー・ナッタ触媒系や、チタン原子、ジルコニウム原子またはハフニウム原子に少なくとも１種以上のシクロペンタジエニルアニオン骨格を有する基が配位したメタロセン化合物とアルモキサンあるいはホウ素化合物とを組み合わせた触媒系、いわゆるメタロセン触媒系が挙げられる。
公知の重合方法としては、例えば、炭化水素化合物のような不活性有機溶媒中でエチレンとα−オレフィンを共重合させる方法や、溶媒を用いずにエチレン及びα−オレフィン中で共重合させる方法が挙げられる。
【００２７】
ビニル芳香族化合物含有エラストマー（Ｃ−２）としては、例えば、ビニル芳香族化合物重合体ブロックと共役ジエン系重合体ブロックからなるブロック共重合体、前記ブロック共重合体の共役ジエン部分の二重結合が水素添加されているブロック重合体等が挙げられ、好ましくはブロック共重合体の共役ジエン部分の二重結合が８０％以上水素添加されているブロック重合体であり、より好ましくは８５％以上水素添加されているブロック重合体である。
【００２８】
ビニル芳香族化合物含有エラストマー（Ｃ−２）の分子量分布としては、ＧＰＣ（ゲルパーミュエーションクロマトグラフィー）法によって測定される重量平均分子量（Ｍｗ）と数平均分子量（Ｍｎ）から求められる分子量分布（Ｑ値）として、好ましくは２．５以下であり、より好ましくは２．３以下である。
【００２９】
ビニル芳香族化合物含有エラストマー（Ｃ−２）に含有されるビニル芳香族化合物の平均含有量として、好ましくは１０〜２０重量％であり、より好ましくは１２〜１９重量％である。
ビニル芳香族化合物含有エラストマー（Ｃ−２）のメルトフローレート（ＭＦＲ、ＪＩＳ−Ｋ−６７５８、２３０℃）として、好ましくは１〜１５ｇ／１０分であり、より好ましくは２〜１３ｇ／１０分である。
【００３０】
ビニル芳香族化合物含有エラストマー（Ｃ−２）としては、例えば、スチレン−エチレン−ブテン−スチレン系ゴム（ＳＥＢＳ）、スチレン−エチレン−プロピレン−スチレン系ゴム（ＳＥＰＳ）、スチレン−ブタジエン系ゴム（ＳＢＲ）、スチレン−ブタジエン−スチレン系ゴム（ＳＢＳ）、スチレン−イソプレン−スチレン系ゴム（ＳＩＳ）等のブロック共重合体又はこれらのゴム成分を水添したブロック共重合体等が挙げられる。
【００３１】
また、エチレン−プロピレン−非共役ジエン系ゴム（ＥＰＤＭ）等のオレフィン系共重合体ゴムとスチレン等のビニル芳香族化合物を反応させて得られるゴムも好適に使用することができる。また、少なくとも２種類のビニル芳香族化合物含有エラストマーを併用しても良い。
【００３２】
ビニル芳香族化合物含有エラストマー（Ｃ−２）の製造方法としては、例えば、オレフィン系共重合体ゴムもしくは共役ジエンゴムに対し、ビニル芳香族化合物を重合、反応等により結合させる方法等が挙げられる。
【００３３】
本発明で用いられるアミド化合物（Ｄ）は、アルキルジアルカノールアミドおよびアルケニルジアルカノールアミドからなる群から選ばれる少なくとも１種のアミド化合物であり、好ましくは、炭素数が１０以上のアルキルジアルカノールアミドおよび炭素数が１０以上のアルケニルジアルカノールアミドからなる群から選ばれる少なくとも１種のアミド化合物であり、より好ましくは、炭素数が１５以上のアルキルジアルカノールアミドおよび炭素数が１５以上のアルケニルジアルカノールアミドからなる群から選ばれる少なくとも１種のアミド化合物である。さらに好ましくは、下記の式（１）または式（２）のいずれかで表わされるアミド化合物である。
ＣnＨ2n+1ＣＯＮ（ＣmＨ2mＯＨ）2      式（１）
（式（１）において、ｎは１５以上の整数、ｍは１〜８の整数を表す。）
ＣnＨ2n-1ＣＯＮ（ＣmＨ2mＯＨ）2      式（２）
（式（２）において、ｎは１５以上の整数、ｍは１〜８の整数を表す。）
【００３４】
本発明で用いられるアミド化合物（Ｄ）としては、例えば、
ステアリルジエタノールアミド、ミリスチルジエタノールアミド、ラウリルジエタノールアミド、エルシルジエタノールアミド、ベヘニルジエタノールアミド、オレイルジエタノールアミド、
ステアリルジメタノールアミド、ミリスチルジメタノールアミド、ラウリルジメタノールアミド、エルシルジメタノールアミド、ベヘニルジメタノールアミド、オレイルジメタノールアミド
ステアリルジプロパノールアミド、ミリスチルジプロパノールアミド、ラウリルジプロパノールアミド、エルシルジプロパノールアミド、ベヘニルジプロパノールアミド、オレイルジプロパノールアミド、
等が挙げられ、好ましくは、ステアリルジエタノールアミド、ミリスチルジエタノールアミド、ラウリルジエタノールである。
【００３５】
本発明で用いられる繊維状無機充填材（Ｅ）は、通常、平均繊維長が５μｍ以上であり、アスペクト比が１０以上である繊維状無機充填材である。
【００３６】
繊維状無機充填材（Ｅ）としては、例えば、繊維状マグネシウムオキシサルフェート、チタン酸カリウム繊維、水酸化マグネシウム繊維、ホウ酸アルミニウム繊維、ケイ酸カルシウム繊維、炭酸カルシウム繊維、炭素繊維、ガラス繊維、金属繊維等が挙げられ、好ましくは、繊維状マグネシウムオキシサルフェート、ケイ酸カルシウム繊維であり、より好ましくは繊維状マグネシウムオキシサルフェートである。
【００３７】
繊維状無機充填材（Ｅ）として、好ましくは、平均繊維径が０．２〜１．５μｍであり、平均繊維長が５〜２０μｍであり、アスペクト比が１０〜３０である。
剛性の改良効果を高めるという観点や成形体の外観を改良するという観点から、さらに好ましくは、平均繊維径は０．３〜１．０μｍであり、平均繊維長は７〜１５μｍであり、アスペクト比は１２〜２５である。
【００３８】
繊維状無機充填材（Ｅ）は無処理のまま使用しても良く、ポリプロピレン系樹脂との界面接着性を向上させ、ポリプロピレン系樹脂に対する分散性を向上させるために、通常、用いられるシランカップリング剤や高級脂肪酸金属塩で表面を処理して使用しても良い。高級脂肪酸金属塩としては、例えば、ステアリン酸カルシウム、ステアリン酸マグネシウム、ステアリン酸亜鉛等が挙げられる。
【００３９】
繊維状無機充填材（Ｅ）の形態としては、通常、粉状、フレーク状、顆粒状であり、いずれの形態のものを用いても良い。好ましくは、ハンドリングしやすいという観点から、顆粒状のものである。
【００４０】
繊維状無機充填材（Ｅ）は、（Ａ）、（Ｂ）、（Ｃ）、および（Ｄ）の各成分と一括して混練して用いても良く、好ましくは、（Ｅ）と（Ａ）を、（Ｅ）／（Ａ）の比率で、３／７〜７／３の比率で、あらかじめ溶融混練してから、他の成分と混練して用いても良い。
【００４１】
本発明のポリプロピレン系樹脂組成物が、プロピレン−エチレンブロック共重合体（Ａ）と、タルク（Ｂ）と、オレフィン系エラストマーおよびビニル芳香族化合物含有エラストマーからなる群から選ばれる少なくとも１種のエラストマー（Ｃ）と、アルキルジアルカノールアミドおよびアルケニルジアルカノールアミドからなる群から選ばれる少なくとも１種のアミド化合物（Ｄ）とを含有するポリプロピレン系樹脂組成物である場合、プロピレン−エチレンブロック共重合体（Ａ）とタルク（Ｂ）とエラストマー（Ｃ）との合計を１００重量％として、プロピレン−エチレンブロック共重合体（Ａ）の含有量は、５５〜９２重量％であり、好ましくは、６５〜８８重量％である。５５重量％未満の場合、衝撃性が低下することがあり、９２重量％を超えた場合は、剛性や衝撃性が低下することがある。
【００４２】
タルク（Ｂ）の含有量は、５〜２５重量％であり、好ましくは、５〜２０重量％である。５重量％未満の場合、剛性が不足することがあり、２５重量％を超えた場合は、衝撃性が低下することがある。
エラストマー（Ｃ）の含有量は、３〜２０重量％であり、好ましくは、５〜１５重量％であり、さらに好ましくは、７〜１５重量％である。３重量％未満の場合、衝撃性が不足したり、塗装性が低下することがある。２０重量％を超えた場合は、剛性が低下することがある。
【００４３】
アルキルジアルカノールアミドおよびアルケニルジアルカノールアミドからなる群から選ばれる少なくとも１種のアミド化合物（Ｄ）の含有量は、プロピレン−エチレンブロック共重合体（Ａ）とタルク（Ｂ）とエラストマー（Ｃ）の合計１００重量部に対して０．１〜０．５重量部であり、好ましくは、０．１重量部〜０．３重量部である。０．１重量部未満の場合、耐傷付き性の改良効果が小さいことがあり、０．５重量部を超えた場合は、アミド化合物（Ｄ）が表面へブリードすることがあり、塗装性が低下することがある。
【００４４】
本発明のポリプロピレン系樹脂組成物が、プロピレン−エチレンブロック共重合体（Ａ）と、タルク（Ｂ）と、オレフィン系エラストマーおよびビニル芳香族化合物含有エラストマーからなる群から選ばれる少なくとも１種のエラストマー（Ｃ）と、アルキルジアルカノールアミドおよびアルケニルジアルカノールアミドからなる群から選ばれる少なくとも１種のアミド化合物（Ｄ）と、繊維状無機フィラー（Ｅ）とを含有するポリプロピレン系樹脂組成物である場合、プロピレン−エチレンブロック共重合体（Ａ）とタルク（Ｂ）とエラストマー（Ｃ）と繊維状無機フィラー（Ｅ）との合計を１００重量％として、プロピレン−エチレンブロック共重合体（Ａ）の含有量は、４０〜９１重量％であり、好ましくは、５５〜８５重量％である。４０重量％未満の場合、衝撃性が低下することがあり、９２重量％を超えた場合は、剛性や衝撃性が低下することがある。
【００４５】
タルク（Ｂ）の含有量は、５〜２５重量％であり、好ましくは、５〜２０重量％である。５重量％未満の場合、剛性が不足することがあり、２５重量％を超えた場合は、衝撃性が低下することがある。
【００４６】
エラストマー（Ｃ）の含有量は、３〜２０重量％であり、好ましくは、５〜１５重量％であり、さらに好ましくは、７〜１５重量％である。３重量％未満の場合、衝撃性が不足したり、塗装性が低下することがある。２０重量％を超えた場合は、剛性が低下することがある。
【００４７】
繊維状無機充填材（Ｅ）の含有量は、１〜１５重量％であり、好ましくは、３〜１０重量％である。
【００４８】
アルキルジアルカノールアミドおよびアルケニルジアルカノールアミドからなる群から選ばれる少なくとも１種のアミド化合物（Ｄ）の含有量は、プロピレン−エチレンブロック共重合体（Ａ）とタルク（Ｂ）とエラストマー（Ｃ）と繊維状無機フィラー（Ｅ）の合計１００重量部に対して０．１〜０．５重量部であり、好ましくは、０．１重量部〜０．３重量部である。耐傷付き性の改良効果が小さいことがあり、０．５重量部を超えた場合は、アミド化合物（Ｄ）が表面へブリードすることがあり、塗装性が低下することがある。
【００４９】
本発明のポリプロピレン系樹脂組成物の製造方法としては、各成分を混練する方法が挙げられ、混練に用いられる装置としては、一軸押出機、二軸押出機、バンバリーミキサー、熱ロール等が挙げられる。混練の温度は、通常、１７０〜２５０℃であり、時間は、通常、１〜２０分である。また、各成分の混練は同時に行なってもよく、分割して行なってもよい。
【００５０】
各成分を分割して混練する方法としては、例えば、次の（１）〜（８）の方法等が挙げられる。
本発明のポリプロピレン系樹脂組成物が、プロピレン−エチレンブロック共重合体（Ａ）と、タルク（Ｂ）と、エラストマー（Ｃ）と、アミド化合物（Ｄ）とを含有するポリプロピレン系樹脂組成物である場合、
（１）プロピレン−エチレンブロック共重合体（Ａ）とタルク（Ｂ）を混練した後、エラストマー（Ｃ）、アミド化合物（Ｄ）を添加し混練する方法。
（２）予め、プロピレン−エチレンブロック共重合体（Ａ）にタルク（Ｂ）を高濃度に混練してマスターバッチとし、それを別途プロピレン−エチレンブロック共重合体（Ａ）やエラストマー（Ｃ）、アミド化合物（Ｄ）で希釈しながら混練する方法。
（３）プロピレン−エチレンブロック共重合体（Ａ）とエラストマー（Ｃ）を混練した後、タルク（Ｂ）、アミド化合物（Ｄ）を添加し混練する方法。
（４）予め、プロピレン−エチレンブロック共重合体（Ａ）とタルク（Ｂ）、プロピレン−エチレンブロック共重合体（Ａ）とエラストマー（Ｃ）、アミド化合物（Ｄ）をそれぞれ混練しておき、最後にそれらを合わせて混練する方法。
等が挙げられる。
【００５１】
本発明のポリプロピレン系樹脂組成物が、プロピレン−エチレンブロック共重合体（Ａ）と、タルク（Ｂ）と、エラストマー（Ｃ）と、アミド化合物（Ｄ）と、繊維状無機フィラー（Ｅ）とを含有するポリプロピレン系樹脂組成物である場合、
（５）プロピレン−エチレンブロック共重合体（Ａ）と繊維状無機充填剤（Ｅ）を混練した後、タルク（Ｂ）、エラストマー（Ｃ）、アミド化合物（Ｄ）を添加し混練する方法。
（６）予め、プロピレン−エチレンブロック共重合体（Ａ）に繊維状無機充填剤（Ｅ）を高濃度に混練してマスターバッチとし、それを別途プロピレン−エチレンブロック共重合体（Ａ）やタルク（Ｂ）、エラストマー（Ｃ）、アミド化合物（Ｄ）で希釈しながら混練する方法。
（７）プロピレン−エチレンブロック共重合体（Ａ）とエラストマー（Ｃ）を混練した後、タルク（Ｂ）、繊維状無機充填材（Ｅ）、アミド化合物（Ｄ）を添加し混練する方法。
（８）予め、プロピレン−エチレンブロック共重合体（Ａ）と繊維状無機充填剤（Ｅ）、プロピレン−エチレンブロック共重合体（Ａ）とタルク（Ｂ）、エラストマー（Ｃ）、アミド化合物（Ｄ）をそれぞれ混練しておき、最後にそれらを合わせて混練する方法。
等が挙げられる。
【００５２】
本発明のポリプロピレン系樹脂組成物には、必要に応じて、酸化防止剤、紫外線吸収剤、顔料、帯電防止剤、銅害防止剤、難燃剤、中和剤、発泡剤、可塑剤、造核剤、気泡防止剤、架橋剤等の添加剤を配合しても良い。
【００５３】
造核剤としては、芳香族リン酸エステル金属塩類、安息香酸金属塩類、ロジン系造核剤等が挙げられ、好ましくは芳香族リン酸エステル金属塩類である。芳香族リン酸エステル金属塩類としては、例えば、アデカスタブＮＡ−１１、アデカスタブＮＡ−２１、アデカスタブＮＡ−９０１、アデカスタブＮＡ−１８が挙げられる。
【００５４】
本発明の射出成形体は、本発明のポリプロピレン系樹脂組成物からなる射出成形体であり、本発明のポリプロピレン系樹脂組成物を、公知の射出成形法によって、成形して得られるものである。
本発明の射出成形体の用途としては、例えば、自動車用部品、電気製品・電子製品用部品、建材部品等が挙げられ、好ましくは自動車用部品である。
【００５５】
本発明の射出成形体として、好ましくは、射出成形体の表面積の１０〜８０％が塗装されている射出成形体であり、射出成形体の表面積の１０〜８０％を公知の塗装方法によって塗装して得られるものである。
公知の塗装方法としては、塗料として、ポリエステル系二液ウレタン塗料、アクリルウレタン系二液プラスチック用塗料、一液アクリル塗料、一液型オレフィン系塗料、一液アクリルラッカ−塗料その他一般的なプラスチック用水系塗料を用いる方法が挙げられる。
【実施例】
【００５６】
以下、実施例および比較例により本発明を説明する。
実施例および比較例における物性値の測定法を以下に示した。
（１）メルトフローレート（ＭＦＲ、単位：ｇ／１０分）
ＪＩＳ−Ｋ−６７５８に規定された方法に従い、測定した。特に断りのない限り、測定温度は２３０℃であり、荷重は２．１６ｋｇであった。
【００５７】
（２）曲げ弾性率（単位：ＭＰａ）
ＪＩＳ−Ｋ−７２０３に規定された方法に従い、測定した。射出成形により成形された試験片を用いた。試験片の厚みは６．４ｍｍであり、スパン長さ１００ｍｍ、荷重速度３０ｍｍ／ｍｉｎの条件で曲げ弾性率を評価した。測定温度は２３℃で行った。
【００５８】
（３）アイゾット衝撃強度（単位：ＫＪ／ｍ2）
ＪＩＳ−Ｋ−７１１０に規定された方法に従い、測定した。射出成形により成形された試験片を用いた。試験片の厚みは３．２ｍｍであり、ノッチ付きの衝撃強度を評価した。測定温度は２３℃で行った。
【００５９】
（４）エチレン含量（単位：重量％）
エチレン含量は、プレスシートを作製し、赤外吸収スペクトルを測定して得られるメチル基（−ＣＨ3）およびメチレン基（−ＣＨ2−）の特性吸収の吸光度を用いて検量線法により求めた。
【００６０】
（５）極限粘度（［η］、単位：ｄｌ／ｇ）
ウベローデ型粘度計を用いて濃度０．１、０．２および０．５ｇ／ｄｌの３点について還元粘度を測定した。極限粘度は、「高分子溶液、高分子実験学１１」（１９８２年共立出版株式会社刊）第４９１頁に記載の計算方法、すなわち、還元粘度を濃度に対しプロットし、濃度をゼロに外挿する外挿法によって求めた。ポリプロピレンについては、溶媒としてテトラリンを用い、温度１３５℃で評価した。
【００６１】
（６）分子量分布（Ｑ値）
ゲルパーミエーションクロマトグラフィー（ＧＰＣ）を用いて、以下に示した条件で測定した。
ＧＰＣ：Ｗａｔｅｒｓ社製  １５０Ｃ型
カラム：昭和電工社製  Ｓｈｏｄｅｘ  ８０  ＭＡ  ２本
サンプル量：３００μｌ（ポリマー濃度０．２ｗｔ％）
流量：１ｍｌ／ｍｉｎ
温度：１３５℃
溶媒：ｏ−ジクロルベンゼン
東洋曹達社製の標準ポリスチレンを用いて溶出体積と分子量の検量線を作成した。検量線を用いて検体のポリスチレン換算の重量平均分子量（Ｍｗ）、数平均分子量（Ｍｎ）を求め分子量分布の尺度として、Ｑ値、すなわち、重量平均分子量／数平均分子量（Ｍｗ／Ｍｎ）を求めた。
【００６２】
（７）アイソタクチックペンタッド分率（単位：％）
アイソタクチック・ペンタッド分率は、Ａ．Ｚａｍｂｅｌｌｉらによって、Ｍａｃｒｏｍｏｌｅｃｕｌｅｓ，６，９２５（１９７３）に発表、記載されている方法に従って測定した。すなわち、13Ｃ−ＮＭＲを使用して測定されるポリプロピレン分子鎖中のペンタッド単位でのアイソタクチック連鎖、換言すれば、プロピレンモノマー単位が５個連続してメソ結合した連鎖の中心にあるプロピレンモノマー単位の分率を求めた。ただし、ＮＭＲの吸収ピークの帰属に関しては、その後発刊されたＭａｃｒｏｍｏｌｅｃｕｌｅｓ，８，６８７（１９７５）に基づいて行った。
具体的には、13Ｃ−ＮＭＲスペクトルのメチル炭素領域の全吸収ピーク中のｍｍｍｍピークの面積分率としてアイソタクチック・ペンタッド分率を測定した。この方法により英国ＮＡＴＩＯＮＡＬ  ＰＨＹＳＩＣＡＬ  ＬＡＢＯＲＡＴＯＲＹのＮＰＬ標準物質  ＣＲＭ  Ｎｏ．Ｍ１９−１４  ＰｏｌｙｐｒｏｐｙｌｅｎｅＰＰ／ＭＷＤ／２のアイソタクチックペンタッド分率を測定したところ、０．９４４であった。
【００６３】
（８）プロピレン−エチレンブロック共重合体におけるプロピレン−エチレンランダム共重合体部分の全ブロック共重合体に対する重量比率（Ｘ、重量％）
プロピレン−エチレンブロック共重合体において、プロピレン−エチレンランダム共重合体部分の全ブロック共重合体に対する重量比率Ｘ（重量％）は、プロピレン単独重合体部分と全ブロック共重合体の各々の結晶融解熱量を測定することによって、次式から算出した。
Ｘ＝１−（ΔＨｆ）T／（ΔＨｆ）P
（ΔＨｆ）T：ブロック共重合体全体の融解熱量（ｃａｌ／ｇ）
（ΔＨｆ）P：プロピレンホモポリマー部分の融解熱量（ｃａｌ／ｇ）
【００６４】
（９）プロピレン−エチレンブロック共重合体におけるプロピレン−エチレンランダム共重合体部分のエチレン含量（単位：重量％）
プロピレン−エチレンブロック共重合体におけるプロピレン−エチレンランダム共重合体部分のエチレン含量は、赤外線吸収スペクトル法により全ブロック共重合体におけるエチレン含量（重量％）で測定し、次式から算出した。
（Ｃ2'）EP＝（Ｃ2'）T／Ｘ
（Ｃ2'）T：全ブロック共重合体におけるエチレン含量（重量％）
（Ｃ2'）EP：プロピレン−エチレンランダム共重合体部分のエチレン含量
（重量％）
【００６５】
（１０）プロピレン−エチレンブロック共重合体におけるプロピレン−エチレンランダム共重合体部分の極限粘度（［η］EP、単位：ｄｌ／ｇ）
プロピレン−エチレンブロック共重合体におけるプロピレン−エチレンランダム共重合体部分の極限粘度［η］EPは、プロピレン単独重合体部分と全ブロック共重合体の各々の極限粘度を測定することにより、次式から算出した。
［η］EP＝［η］T／Ｘ−（１／Ｘ−１）［η］P
［η］P：プロピレン単独重合体部分の極限粘度（ｄｌ／ｇ）
［η］T：ブロック共重合体全体の極限粘度（ｄｌ／ｇ）
なお、プロピレン−エチレンブロック共重合体の第１セグメントであるプロピレン単独重合体部分の極限粘度［η］Pは、その製造時に、第一工程であるプロピレン単独重合体部分の製造後に重合槽内より取り出し、取り出されたプロピレン単独重合体から[η]Pを求めた。
【００６６】
（１１）耐傷付き性試験
上島製作所社製  特殊大型Ｕ−Ｆ引っかき試験機を用いて、以下の条件で傷付き試験を行った。
（ａ）１００ｍｍ×４００ｍｍ×３ｍｍの鏡面平板に、先端が直径１ｍｍの半球（材質ＳＵＳ４０３）である傷付き試験用の針に１０００ｇの過重をのせ、６００ｍｍ／ｍｉｎの速度で傷を付けた。
（ｂ）傷付き評価方法
東京精密社製表面粗さ形状測定機（サーフコム５５０Ａ）を用いて、平板表面の傷を測定した。傷の目立ち感を評価するため、傷の周りの盛り上がった部分から傷の底部までの深さを０．１μｍの単位で測定した。
【００６７】
（１２）塗装性試験
一液プラスチック用水系塗料（オリジン電気社製）プラミ−ス♯１００を、同専用希釈剤で粘度を６秒〜８秒に調整（フォ-ドカップＮo．４）して希釈塗料を準備した。
１００ｍｍ×４００ｍｍ×３ｍｍの鏡面平板を脱脂等の事前処理せずに、直接に上記希釈塗料をスプレー塗装し、７０℃のオーブン中で２０分間焼き付け仕上げをおこなった。
乾燥して外観を観察することで、塗料はじきを目視で確認し、次の基準で塗装性を評価した。
◎：塗料はじきがなく、良好な塗装状態であった。
○：塗料はじきがほとんどない状態であった。
△：塗料はじきが少し発生し、少し塗装不良の状態であった。
×：塗料はじきが激しく発生し、塗装不良の状態であった。
【００６８】
実施例１〜５および比較例１〜３
（試料）
（Ａ）プロピレン−エチレンブロック共重合体（ＢＣ−１）
内容積４５及び３２ｍ3の攪拌機及びジャケット付きのＳＵＳ製反応器５槽をプロピレンで十分置換し、第一槽圧力をプロピレンで０．５ｋｇ／ｃｍ２Ｇに調整し、ｎ−ヘプタン２０ｍ3を張った。攪拌機起動後、トリエチルアルミニウム５０モル、該反応器の内温を６０〜７５℃に昇温したのち、プロピレンで反応圧力を４〜８ｋｇ／ｃｍ2Ｇに昇圧した。水素濃度を１５〜１７％に保つよう水素を投入後、特開平１０−２１２３１９号公報の実施例に記載の固体触媒成分を供給し重合を開始した。反応開始後、槽内の安定を確認して反応圧力を目標の４．５〜９．０ｋｇ／ｃｍ2Ｇまで昇圧し、気相部の水素濃度を１９〜２１容積％に保つように供給しながら重合を継続した。生成した重合スラリーは次の反応槽に抜き出され、設定した条件にて引き続き重合継続した。合計５槽の連続した反応槽にてプロピレン単独重合体部分（第１セグメント）の重合を継続した。プロピレン単独重合体部分（第１セグメント）のポリマーをサンプリングし分析した結果、分子量分布（Ｑ値）は５．３であり、極限粘度［η］Ｐは０．８０ｄｌ／ｇ、アイソタクチックペンタッド分率は０．９９であった。
【００６９】
引き続いて、プロピレン及びエチレンにより６〜８番目の反応槽の反応圧力を２〜４ｋｇ／ｃｍ2Ｇに昇圧し、プロピレン−エチレンランダム共重合体部分（第２セグメント）の重合を開始し、反応温度５２℃で反応圧力を２〜４ｋｇ／ｃｍ2Ｇに保ちながらプロピレン／エチレンの混合ガスを連続的に供給し、気相部の水素濃度が０．０５〜０．２容積％に保たれるように調整しながらプロピレン−エチレンランダム共重合体部分（第２セグメント）の重合を継続した。生成した重合スラリーは次の反応槽に抜き出され、設定した条件にて引き続き重合継続した。合計３槽の連続した反応槽にてプロピレン−エチレンランダム共重合体部分（第２セグメント）の重合を継続した。
【００７０】
反応器内のポリマースラリーの全量を失活槽へ導き、未反応モノマーを分離、水で失活処理を行った後、該ポリマースラリーを遠心分離することにより固体ポリマーを回収し、ドライヤーにて乾燥して粉末状白色パウダーを得た。極限粘度［η］Ｔは１．４２ｄｌ／ｇであり、エチレン含量は３．５重量％であった。又、第１セグメントと第２セグメントの重合比は、結晶融解熱量の測定結果より計算し重量比で８８／１２であった。したがってプロピレン−エチレンランダム共重合体部分（第２セグメント）の極限粘度（［η］ＥＰ）は６．０ｄｌ／ｇであり、エチレン含量は２９重量％であった。
【００７１】
（２）プロピレン−エチレンブロック共重合体（ＢＣ−２）
住友化学工業株式会社製  ＡＳ１７１Ｇを用いた。ＡＳ１７１ＧのＭＦＲ（２３０℃）は、０．９ｇ／１０分であった。
プロピレン単独重合体部分（第１セグメント）の分子量分布（Ｑ値）は４．０であり、極限粘度（［η］Ｐ）は２．３ｄｌ／ｇであり、アイソタクチックペンタッド分率は０．９７であり、プロピレン−エチレンランダム共重合体部分（第２セグメント）の極限粘度（［η］ＥＰ）は４．５ｄｌ／ｇであり、プロピレン−エチレンブロック共重合体（ＢＣ−２）に対する重量割合は１５．６重量％であり、エチレン含量は３７．５重量％であった。
【００７２】
（Ｂ）タルク
タルクとしては、林化成社製のタルク（ＭＷＨＳＴ）を用いた。（Ｔａｌｃと称する。）Ｔａｌｃの平均粒子径は、２．７μｍであった。
【００７３】
（Ｃ）エラストマー
エラストマーとしては、次のエチレン−１−オクテン共重合体ゴム（ＥＯＲと称する）を用いた。
デュポンダウエラストマー社製  ＥＮＧＡＧＥ８８４２（密度：０．８５８ｇ／ｃｍ3、ＭＦＲ（１９０℃）：１ｇ／１０分）
【００７４】
（Ｄ）アミド化合物
アミド化合物としては、下記のアルキルジアルカノールアミド（（Ｄ−１）または（Ｄ−２））を用いた。比較例には、下記の脂肪酸アミド（Ｄ’）を用いた。
（Ｄ−１）  花王（株）社製  ステアリルジエタノールアミド
（Ｄ−２）  花王（株）社製  ミリスチルジエタノールアミド
（Ｄ’）    日本精化社製  エルカ酸アミド  ニュートロンＳ
【００７５】
（Ｅ）繊維状無機充填材
繊維状無機充填材としては、宇部マテリアルズ社製のモスハイジＡ（繊維状マグネシウムオキシサルフェート、ＭＯＳと称する）を用いた。平均繊維径は０．５μｍであり、平均繊維長は１０μｍであり、アスペクト比は２０であった。
【００７６】
（ポリプロピレン系樹脂組成物）
ポリプロピレン系樹脂組成物を次の方法で製造した。プロピレン−エチレンブロック共重合体（ＢＣ−１またはＢＣ−２）、タルク（Ｔａｌｃ）、エチレン−１−オクテン共重合体ゴム（ＥＯＲ）、繊維状無機充填材（ＭＯＳ）および、アミド化合物（Ｄ−１またはＤ−２）、または、脂肪酸アミド（Ｄ’）を表１に示した組成にし、上記のプロピレン−エチレンブロック共重合体、タルク、エチレン−１−オクテン共重合体ゴム、繊維状無機充填材、および、アミド化合物または脂肪酸アミドの合計１００重量部に対して、次の添加剤、
日本油脂（株）社製  ステアリン酸カルシウム  ０．０５重量部
住友化学工業（株）社製  スミライザー  ＧＡ−８０  ０．０５重量部
旭電化工業(株)社製  アデカスタブ  ＰＥＰ−２４Ｇ  ０．０５重量部
を加えて、これらをヘンシェルミキサーおよびタンブラーで均一に予備混合した後、二軸混練押出機（日本製鋼所社製ＴＥＸ４４ＳＳ−３１．５ＢＷ−２Ｖ型）を用いて、押出量３０ｋｇ／ｈｒ、スクリュー回転数３５０ｒｐｍ、ベント吸引下で、ポリプロピレン系樹脂組成物を製造した。得られたポリプロピレン系樹脂組成物のＭＦＲを測定した。その結果を表２に示した。
【００７７】
（射出成形体）
物性評価用試験片は、次の射出成形条件の下で作製した。上記で得られたポリプロピレン系樹脂組成物を熱風乾燥器で１２０℃で２時間乾燥後、東芝機械製ＩＳ１５０Ｅ−Ｖ型射出成形機を用いて、成形温度１８０℃、金型冷却温度５０℃、射出時間１５ｓｅｃ、冷却時間３０ｓｅｃで射出成形を行った。得られた射出成形体の曲げ弾性率、アイゾット衝撃強度を測定した。その結果を表２に示した。
【００７８】
傷付き試験用平板は、次の射出成形条件の下で作製した。上記で得られたポリプロピレン系樹脂組成物を熱風乾燥器で１２０℃で２時間乾燥後、住友重機製ネオマット５１５／１５０型射出成形機を用いて、成形温度２２０℃、金型冷却温度５０℃、射出時間および保圧時間の合計が１５ｓｅｃで、冷却時間が３０ｓｅｃで射出成形を行った。得られた射出成形体の傷付き試験を行なった。その結果を表２に示した。
【００７９】
【表１】
2006083251.tif 000002
【００８０】
【表２】
2006083251.tif 000003
【００８１】
本発明の要件を満足する実施例１〜３は、剛性および衝撃強度に優れ、さらに、塗装性および耐傷付き性に優れたものであることが分かる。
これに対して、本発明の要件であるアルキルジアルカノールアミドおよびアルケニルジアルカノールアミドからなる群から選ばれる少なくとも１種のアミド化合物（Ｄ）の代りに脂肪酸アミド（Ｄ’）を用いた比較例１は、塗装性が不十分なものであり、アミド化合物（Ｄ）を用いない比較例２は、耐傷付き性が不十分なものであることが分かる。